СПОСОБ ФОРМИРОВАНИЯ СТЫКА ДЕТАЛЕЙ БОЛЬШОЙ ТОЛЩИНЫ ИЗ ТИТАНОВЫХ СПЛАВОВ, СОЕДИНЯЕМЫХ ЭЛЕКТРОННО-ЛУЧЕВОЙ СВАРКОЙ

Способ формирования стыка деталей большой толщины из титановых сплавов, соединяемых электронно-лучевой сваркой, заключающийся в образовании из припуска одной из деталей удаляемой при механической обработке после сварки стыка при вертикальном положении луча подкладки, отличающийся тем, что толщину и ширину подкладки выполняют равной, соответственно 0,25-0,35 и 0,10-0,15 от толщины стыка, при этом с обратной стороны подкладки напротив стыка выполняют риску глубиной 0,004-0,006 от толщины стыка, по которой визуально оценивают отсутствие непровара по выходу проплава.